(57)【要約】【課題】本発明は、天然および合成畳表を用いた置き畳において、コーナー部分にばりがない置き畳を提供するものである。【解決手段】天然及び合成畳表と合成樹脂発泡体または不織布を接着してなる置き畳の畳表の端面を１辺ずつ均一にシアノアクリレート系樹脂液を含浸した後、研磨により面取りすることにより、ばらけたり毛羽立ったりすることなく端面のバリをとり、その後の毛羽立ちをも防止することができる。シアノアクリレート系樹脂液がい草の内部まで浸透して畳表の端面の強度が向上し置き畳の耐久性が上がるという補強効果も期待できるうえ、畳表と畳床との界面にまで浸透するので接着強度もアップするという効果もある。また、きれいに含浸するので、塗布むらがあっても目立つことがない。【選択図】        図１
2004270402.tif 000002
【特許請求の範囲】
【請求項１】
畳床と、該畳床と同じ大きさの畳表を接着してなる置き畳の端面処理方法として、その端面にシアノアクリレート系樹脂液を含浸した後、研磨により面取りすることを特徴とする縁帯無しの置き畳。
【請求項２】
前記畳床が、炭酸カルシウム含有ポリオレフィン発泡体またはフェルトから作られている請求項１の置き畳。
【発明の詳細な説明】
【０００１】
【発明の属する技術分野】
本発明は、天然及び合成の畳表を用いた縁帯無しの置き畳において、端面をきれいに仕上げる処理方法に関するものである。
【０００２】
【従来の技術】
従来、縁帯なしの薄い置き畳の製造方法として、畳床と畳表を接着剤を用いて接着することによる方法が知られている。
畳床と畳表を接着後、たとえば９００ｍｍ角の抜き型で打ち抜き加工をすることにより、簡単に半畳のヘリ無しの置き畳が製造できる。
【０００３】
しかしながら、このような薄畳は、畳表を畳床に巻き込まず、また縁帯による保護もないので、畳表の端面がほつれ、そのために端面処理が必要であった。
その端面処理の方法としては、特許公開２００１−５９３３４号公報における方法がある。この特許で得られる薄畳は、畳表と同じ寸法の畳床とが接着され、畳表の縁部が全周に亘って面取りされ、側面には天然ゴムやラテックス系の樹脂によって保護膜が形成されている。
【０００４】
【発明が解決しようとする課題】
畳床と畳表を接着後、抜き型で打ち抜き加工をして、そのまま１時間も放置しておくと畳表は湿気を吸って膨張し、ばらけてしまうという問題がある。そのために、すぐに次の工程すなわち面取り工程に行く必要がある。
【０００５】
面取り方法としては、ベルトサンダーによる研磨がもっとも作業効率がよく一般的である。しかしながら、畳表をじかにサンダーで研磨すると、かえって毛羽立ったり、ばらけたりしてしまうことがあった。この毛羽立ちを防止するためには特許公開２００１−５９３３４号公報における方法のように面取りの後に保護膜を再度加工することにより、ある程度は毛羽立ちを押さえられるが、これはあくまでも対症療法的で完全とは言えず、最初から毛羽立たない面取り方法が必要とされた。
【０００６】
また、特許公開２００１−５９３３４号公報における方法のように天然ゴムやラテックス系の樹脂を塗布したのでは、それに含まれる水が畳表を膨潤させてしまい、かえってばらける結果になる。
【０００７】
【課題を解決するための手段】
本発明の要点は、置き畳の端面処理方法として、あらかじめその端面にシアノアクリレート系樹脂液を含浸した後、研磨により面取りすることにより、ばらけたり毛羽立ったりすることなく端面のバリをとり、その後の毛羽立ちをも防止することである。
【０００８】
発明者らは研究の結果、シアノアクリレート系樹脂液であれば、粘度が低く浸透性が高いので畳表の端面にきれいに含浸して塗りむらが目立たず、い草同士をばらけないように接着することが出来るため研磨により面取りを行う際に毛羽立つことがないことを突き止めた。さらに、シアノアクリレート系樹脂液を含浸した畳は長時間放置しても、ばらけたりすることがない。
また、シアノアクリレート系樹脂液は反応後はほぼ１００％が固形分であり、水性塗料のように揮発分を含まず、畳表を膨潤させることもない。
【０００９】
畳表はい草で作られる。シアノアクリレート系樹脂液は瞬間接着剤として多く使われているが、い草に含まれるわずかの水分が、シアノアクリレート系樹脂液の硬化反応を促進するため、含浸されたシアノアクリレート系樹脂液はすぐに反応し、次の工程すなわち研磨工程に移ることが出来る。乾燥工程を必要としないため、作業性が非常に良い。また、この方法は、天然の畳表に限らず、合成の畳表でもパルプなどの吸湿性物質を含むものからなる場合には同様の効果が得られる。
【００１０】
畳床としてはインシュレーションボードやスタイロフォームで出来た通常の建材畳床も使用可能ではあるが、薄畳の欠点である歩行感を高めるというの点で、ポリオレフィン発泡体やフェルト床が優れ、中でも炭酸カルシウム含有ポリエチレン発泡体は耐久性や復元性の点でも優れるので使用が好ましい。
畳床と畳表を接着する接着剤としては、エポキシ系、ウレタン系、エマルジョン系およびホットメルト系などの接着剤が使用できるが、仮に接着力の弱い接着剤を用いたとしても、シアノアクリレート系樹脂液は粘度が低く、畳表と畳床との界面にまで浸透して端面の接着強度を補強するので、接着剤の選定の範囲が広がる。
【００１１】
【発明の実施の形態】
畳床として発泡体やフェルトなどを用い、これに畳表を接着した後、チップソーあるいは抜き型プレスで定寸にカットして置き畳を得る。この置き畳の４辺を、シアノアクリレート系樹脂液を細くたらして含浸処理した後、ベルトサンダーで簡単に面取りしてバリを取ることが出来る。これによりバリのない畳表を有する置き畳を得ることができる。
【００１２】
【実施例】
＜実施例１＞
炭酸カルシウム入りポリエチレン発泡体５ｍｍを畳床とし、接着剤を用いて天然い草畳表を貼り付け、抜きプレスにて９０ｃｍ角に打ち抜いた。
得られた置き畳の４辺の端部を、シアノアクリレート系樹脂液（東亜合成化学製  アロンアルファ）を含浸させた後、室温で１０分放置した。含浸量は９０ｃｍ角の４辺を合わせて５ｇとした。
次に、横型ベルトサンダー（長谷川鉄工  ＨＹＳ１２００）を用いて、端面を斜めに研磨し、バリを取った。
【００１３】
作業の結果、均一に角を丸くすることが出来、い草の毛羽立ちやほつれ、バリは生じなかった。そのまま、フロアーに敷いて、その上をスリッパで歩行してみたが、角がささくれたり、ばらけたりすることはなかった。また、シアノアクリレート系樹脂液はきれいに含浸して目立たず、塗布したことがわからないくらいであった。
これにより、バリのない天然い草畳表を有する置き畳を得ることができた。
【００１４】
＜比較例１＞
炭酸カルシウム入りポリエチレン発泡体５ｍｍを畳床とし、接着剤を用いて天然い草畳表を貼り付け、抜きプレスにて９０ｃｍ角に打ち抜いた。
次に、横型ベルトサンダー（長谷川鉄工  ＨＹＳ１２００）を用いて、端面を斜めに研磨し、バリを取った。その後すぐに、研磨した部分に、ＳＢＲエマルジョンをハンドローラーで塗布して、毛羽立ち防止処理を行った．
【００１５】
作業の結果、幅方向すなわちい草の端面方向は角を丸くすることが出来たが、強く触るとささくれた。框方向は研磨中にい草がばらけた。ＳＢＲエマルジョン塗布により、毛羽立ちはある程度押さえられたが、ばらけた部分は元には戻らなかった。また、ＳＢＲ部分の塗布むらが目立ち、端面が醜くなった。
【００１６】
【発明の効果】
以上説明したように本発明の端面処理を施すことにより、置き畳のバリがなくなり、突合せ面の段差も少なくて外観上優れるだけでなく、畳の上の歩行時に畳と畳のつなぎ目に引っかかる事故を防止できる。
本発明では、最初にシアノアクリレート系樹脂液を含浸するので、サンダー処理がやりやすく、サンダー後の塗装も必要はない。
【００１７】
シアノアクリレート系樹脂液は粘度が低いので、い草の内部まで浸透して畳表の端面の強度が向上し置き畳の耐久性が上がるという補強効果も期待できるうえ、畳表と畳床との界面にまで浸透するので接着強度もアップするという効果もある。また、きれいに含浸するので、塗布むらがあっても目立つことがない。
【図面の簡単な説明】
【図１】実施例１に示す、シアノアクリレート系樹脂液を塗布する方法を図示したものである。
【図２】実施例１に示す、端面を研磨する方法を図示したものである。
【符号の説明】
１    炭酸カルシウム入りポリエチレン発泡体
２    天然い草畳表
３    チューブ
４    ディスペンサー
５    シアノアクリレート系樹脂液の入ったポリ瓶
６    横型ベルトサンダー
【図１】
2004270402.tif 000003
【図２】
2004270402.tif 000004